(57)【特許請求の範囲】
【請求項１】
電子装置の支持構造物に装飾コーティングを提供する方法であって、
前記支持構造物の表面に中間層を配置する工程を有し、
中間層は、続いて配置されるアルミニウム層の結合を強めるように構成され、
前記中間層を配置する工程は、
第１の部分が前記表面に沿って連続的に分布するように、前記支持構造物の前記表面の前記中間層の前記第１の部分を配置することと、
視覚的な輝きを有するように選択された前記中間層の第２の部分を、前記第１の部分の上に配置することと、を含み、
前記第１の部分は銅を含み、前記第２の部分はニッケルを含み、
前記方法はさらに、前記アルミニウム層の少なくとも一部を消費する続く陽極酸化する操作に適応する最小限の厚さを少なくとも有する前記アルミニウム層を、前記中間層上に電気めっきする工程と、
前記アルミニウム層の少なくとも一部をアルミニウム酸化物層に変換する工程と、を含み、
前記アルミニウム酸化物層の上部の表面は、前記装飾コーティングの上部の表面に相当することを特徴とする、方法。
【請求項２】
前記中間層の前記第２の部分の前記視覚的な輝きは、前記装飾コーティングに視覚的な質を与えることを特徴とする、請求項１に記載の方法。
【請求項３】
前記中間層の第２の部分の前記視覚的な輝きを前記装飾コーティングの上部の表面から見ることができるように、前記アルミニウム酸化物は十分にクリアであることを特徴とする、請求項２に記載の方法。
【請求項４】
前記アルミニウム層は、前記第２の部分の前記視覚的な輝きを前記装飾コーティングの上部の表面から見ることができるように、前記アルミニウム酸化物層への前記変換後に前記アルミニウム層の残りの部分が十分に薄くなることを許容する最大の厚さを有することを特徴とする、請求項２に記載の方法。
【請求項５】
前記中間層は、５マイクロメートル〜２０マイクロメートルの厚さの範囲を有することを特徴とする、請求項１に記載の方法。
【請求項６】
さらに、前記中間層の前記第２の部分の表面を研磨する工程を有し、
前記電気めっきされたアルミニウム層は前記中間層の前記第２の部分の前記研磨された表面に配置されることを特徴とする、請求項１に記載の方法。
【請求項７】
前記アルミニウム層を電気めっきする工程は、１０マイクロメートル〜７５マイクロメートルの厚さの範囲で前記アルミニウム層を配置することを含むことを特徴とする、請求項１に記載の方法。
【請求項８】
前記支持構造物は、金属及びプラスチックの表面を備えることを特徴とする、請求項１に記載の方法。
【請求項９】
電子装置の支持構造物であって、
前記支持構造物は、
表面を有する構造的基礎と、
前記構造的基礎の前記表面に配置された保護コーティングであって、視覚的な輝きを有するように選択された、前記構造的基礎の前記表面に配置された中間層、第１の微細粒組織を有する、前記中間層上に配置された第１のアルミニウム層、及び前記第１の微細粒組織とは異なる第２の微細粒組織を有する、前記第１のアルミニウム層上に配置された第２のアルミニウム層と、を備え、
前記中間層はニッケルを含み、
前記第１及び第２の微細粒組織は、前記保護コーティングの硬度特性に関連し、
前記中間層の前記視覚的な特性は、前記保護コーティングに視覚的な特性を与える
ことを特徴とする、支持構造物。
【請求項１０】
前記第１の微細粒組織は、前記第２の微細粒組織より大きいことを特徴とする、請求項９に記載の支持構造物。
【請求項１１】
前記第２の微細粒組織は、前記第１の微細粒組織より大きいことを特徴とする、請求項９に記載の支持構造物。
【請求項１２】
前記中間層は、第１の部分と第２の部分とを備え、
前記第１の部分は銅を含み、前記第２の部分はニッケルを含む、
ことを特徴とする、請求項９に記載の支持構造物。
【請求項１３】
電子装置の支持構造物上に保護コーティングを形成する方法であって、
前記方法は、
前記支持構造物の表面に、続いて配置されるアルミニウム層の結合を強めるように構成された中間層を付与する工程と、
前記中間層上にアルミニウム層を電気めっきする工程と、を含み、
前記アルミニウム層の配置は、
前記中間層上に前記アルミニウム層の第１の部分を電気めっきすることと、
前記アルミニウム層の第１の部分の上に前記アルミニウム層の第２の部分を電気めっきすることと、を含み、
前記中間層は、ニッケルを含み、
前記アルミニウム層の前記第１の部分は第１の微細粒組織を有し、
前記アルミニウム層の前記第２の部分は第２の微細粒組織を有し、
前記第１の微細粒組織は第２の微細粒組織とは異なり、
前記第１及び第２の微細粒組織は、前記保護コーティングの硬度特性に関連することを特徴とする、方法。
【請求項１４】
前記中間層は、前記コーティングに視覚的な特性を与える視覚的な輝きを有することを特徴とする、請求項１３に記載の方法。
【請求項１５】
前記中間層を付与する工程は、
中間層の第１の部分を、前記支持構造物の前記表面上に、前記第１の部分が前記表面に沿って連続して分布するように配置する工程と、
前記第１の部分上に、視覚的な輝きを有するように選択された前記中間層の第２の部分を配置する工程と、を含み、
前記第１の部分は銅を含み、前記第２の部分はニッケルを含む
ことを特徴とする、請求項１３に記載の方法。
【請求項１６】
さらに、前記アルミニウム層の前記第２の部分の電気めっきに続いて、前記第２の部分の少なくとも一部をアルミニウム酸化物層に変換することを含むことを特徴とする、請求項１３に記載の方法。
【請求項１７】
さらに、前記第２の部分をアルミニウム酸化物層に変換する前に、前記電気めっきされた第２の部分が表面仕上げを得るように処理することを含むことを特徴とする、請求項１６に記載の方法。
【発明の詳細な説明】
【背景技術】
【０００１】
コンピュータ、携帯電話、携帯メディア装置などといった電子装置はしばしば、所望の装飾的な特性を示すように製造される。加えて、このような装置は最低限の構造的な必要条件を伴うように製造される。このような装置において使用される特定の材料は、十分な構造的完全性と装飾的な魅力を呈すことが好ましい。しかし、これら２つの特性は使用される材料に依存して対立することがある。例えば、材料は審美的に好ましいが、所望の構造的な特性が欠如しているかもしれないし、又は、材料は構造的に頑丈だが、所望の装飾性を呈さないかもしれない。
【発明の概要】
【０００２】
陽極酸化電気めっきアルミニウム構造物とその製造方法が開示される。
【０００３】
いくつかの実施形態において、装飾構造物は、表面を有する非装飾構造物と、その表面の上に配置されるクオリフィケーション層と、そのクオリフィケーション層の上に配置される電気めっきアルミニウム層とを含んでもよい。電気めっきアルミニウム層は１５マイクロメートル〜１２０マイクロメートルの範囲の最初の付与される厚さを有してもよい。装飾構造物はまた、電気めっきアルミニウム層と統合して形成されるアルミニウム陽極酸化層を含んでもよい。
【０００４】
いくつかの実施形態において、装飾構造物を作る方法は、非装飾構造物の提供すること、電気めっき処理のために非装飾構造物を準備すること、電気めっきアルミニウム構造物を提供するために準備された非装飾構造物をアルミニウムで電気めっきをすること、を含んでもよい。電気めっきアルミニウム層は、１５マイクロメートル〜１２０マイクロメートルの範囲の最初に付与される厚さを有してもよい。方法はまた、所定の仕上げを得るために電気めっき構造物を処理することを含んでもよい。電気めっきアルミニウムの１つの部分は所定の仕上げを供するために除去されてもよい。方法はまた、所定の仕上げを得るために、所定の仕上げを備える処理された電気めっきアルミニウム構造物を、陽極酸化することを含んでもよい。
【０００５】
いくつかの実施形態において、電子装置は、ディスプレイ、ユーザインタフェース、ディスプレイとユーザインタフェースを守るためのハウジングを含んでもよい。ハウジングは陽極酸化電気めっきアルミニウムの装飾的な仕上げを有する金属を含んでもよい。
【０００６】
いくつかの実施形態において、装飾構造物は、非装飾構造物と非装飾構造物の上に配置される電気めっきアルミニウム層を含んでもよい。電気めっきアルミニウム層は、それぞれ異なる微細粒組織を有する第１と第２の添加物を含んでもよい。装飾構造物はまた、電気めっきアルミニウム層と統合して形成されるアルミニウム陽極酸化層を含んでもよい。
【０００７】
いくつかの実施形態において、物品は、アルミニウム構造物と、アルミニウム構造物の上の電気めっきアルミニウム層を含んでもよい。アルミニウム構造物の酸化層は除去されてもよい。
【０００８】
いくつかの実施形態において、方法は、アルミニウム構造物を提供すること、密封された環境の中でアルミニウム構造物から酸化層を除去すること、除去の後アルミニウム構造物の上に電気めっきアルミニウム層を形成するためにアルミニウム構造物を電気めっきすること、を含んでもよい。
【０００９】
いくつかの実施形態において、物品は非装飾構造物を含んでもよい。非装飾構造物は、第１の材料の種類である第１の部分と、第２の材料の種類である第２の部分を含んでもよい。物品はまた、第１の部分の上に第１の電気めっき層と、第２の部分の上に第２の電気めっき層を含んでもよい。
【００１０】
いくつかの実施形態において、方法は、非装飾構造物を提供することを含んでもよい。非装飾構造物は、第１の材料の種類である第１の部分と、第２の材料の種類である第２の部分を含んでもよい。方法はまた、第１の部分の上に第１の電気めっき層と、第２の部分の上に第２の電気めっき層を含んでもよい。
【００１１】
いくつかの実施形態において、物品は、非装飾構造物、非装飾構造物の上に第１の電気めっき層、第１の電気めっき層の上に第１の陽極酸化層、第１の電気めっき層の上に第２の陽極酸化層、第２の電気めっき層の上に第２の陽極酸化層を含んでもよい。
【００１２】
いくつかの実施形態において、方法は、非装飾構造物を提供すること、非装飾構造物の上に第１の電気めっき層を形成するために非装飾構造物を電気めっきすること、第１の電気めっき層の上に第１の陽極酸化層を形成するために第１の電気めっき層を陽極酸化すること、陽極酸化電気めっき構造物の一部分を除去するために陽極酸化電気めっき構造物を処理すること、第２の電気めっき層を形成するために処理された陽極酸化電気めっき構造物を電気めっきすること、第２の電気めっき層の上に第２の陽極酸化層を形成するために第２の電気めっき層を陽極酸化すること、を含んでもよい。
【００１３】
いくつかの実施形態において、方法は、非装飾構造物を提供すること、非装飾構造物の一部分を処理すること、非装飾構造物の処理されていない部分の上に電気めっき層を形成するために非装飾構造物を電気めっきすることを含んでもよい。処理は、部分をマスクすることとラミネートすることを少なくとも１つを含んでもよい。電気めっきの後、方法は電気めっき層に表面仕上げをすることを含んでもよい。
【図面の簡単な説明】
【００１４】
上記及び本発明における他の態様と利点とは、次に述べる添付の図面と併せた詳細な説明の考慮に基づいて、更に明らかになるであろう。同様の参照記号は全体にわたって同様の部品を示す。
【００１５】
【図１】本発明の実施形態による装飾仕上げを受ける例示的な非装飾構造物を示す。
【図２】本発明の実施形態による装飾構造物等の例示的な断面図を示す。
【図３】本発明の実施形態による陽極酸化電気めっきアルミニウム表面を有する装飾構造物を製造する例示的な方法を示す。
【図４】本発明の実施形態によるアルミニウム構造物の上にめっきされたアルミニウムを有する装飾構造物の例示的な断面図を示す。
【図５】本発明の実施形態によるアルミニウム構造物の上に陽極酸化電気めっきアルミニウム表面を有する装飾構造物を製造する例示的な方法を示す。
【図６】本発明の実施形態による装飾構造物の電気めっき層と陽極酸化層の少なくとも１つにおける表面の例示的な断面図を示す。
【図６Ａ】本発明の実施形態による特定の微細粒組織を有する装飾構造物の電気めっき層と陽極酸化層の少なくとも１つにおける表面の例示的な断面図を示す。
【図６Ｂ】本発明の実施形態による特定の微細粒組織を有する装飾構造物の電気めっき層と陽極酸化層の少なくとも１つにおける表面の例示的な断面図を示す。
【図６Ｃ】本発明の実施形態による特定の微細粒組織を有する装飾構造物の電気めっき層と陽極酸化層の少なくとも１つにおける表面の例示的な断面図を示す。
【図６Ｄ】本発明の実施形態による特定の微細粒組織を有する装飾構造物の電気めっき層と陽極酸化層の少なくとも１つにおける表面の例示的な断面図を示す。
【図７】本発明の実施形態による選択的に電気めっきされた装飾構造物の例示的な断面図を示す。
【図８】本発明の実施形態による選択的な電気めっきによる装飾構造物を製造する例示的な方法を示す。
【図９】本発明の実施形態による複数の基板を含む装飾構造物の例示的な断面図を示す。
【図１０】本発明の実施形態による複数の基質を含む装飾構造物を製造する例示的な方法を示す。
【図１１】本発明の実施形態による２重に陽極酸化された装飾構造物の例示的な断面図を示す。
【図１２】本発明の実施形態による２重の陽極酸化による装飾構造物を製造する例示的な方法について示す。
【図１３】本発明の実施形態による最小限の厚さを有する電気めっきアルミニウム層を備える装飾構造物を製造する例示的な方法を示す。
【図１４】本発明の実施形態による例示的な電子装置の概略図である。
【発明を実施するための形態】
【００１６】
本発明の実施形態によると、装飾構造物は非装飾構造物を電気めっきすることと、電気めっきをした構造物に陽極酸化をすることによって提供される。これは、例えば、所望する構造的且つ装飾的特性を備え、電子装置の覆い（ハウジング）若しくは支持部材としての使用に適した装飾構造物を産生することができる。
【００１７】
図１は、本発明の実施形態による装飾的な仕上げを受けることができる例示的な非装飾構造物１００を示す。構造物１００は任意の適切な寸法と形状を有することができる。例えば、構造物１００は曲面、平面、端部、切り欠き、凹部、空洞、貫通孔、ねじ穴若しくは空洞、又はそれらの任意の組み合わせを有することができる。図１に示すように、構造物１００は曲面と平面との組み合わせ、及び１つ以上の貫通孔を有することができる。
【００１８】
いくつかの実施形態において、構造物１００は例えば持ち運び可能型メディアプレーヤー、スマートフォン、ラップトップコンピュータ、又はタブレットといったような電子装置の一部として使用されてもよい。構造物１００は電子装置に構造的支持を提供してもよく、また、使用者にとって可視的でもよい。構造的支持は、背面プレートといったようなカバーの形状か、フレーム（例えばラップトップ本体のシェル）の形状で提供されてもよい。構造物１００の部分は使用者にとって可視的であってもよいため、装飾的な仕上げが本発明の実施形態に伴い適用されることができる。
【００１９】
構造物１００は任意の適切な材料によって構成されることができる。例えば、構造物１００は鋼若しくは鋼合金、マグネシウム、アルミニウム若しくはアルミニウム合金、又はチタンによって構成されることができる。しかしながら、精製しておらず未処理の状態において、これら金属のそれぞれは、耐久性と所望の装飾的外観との組み合わせを提供しない。例えば、鋼は輝く鏡面仕上げを呈するように磨くことができるが、仕上げを冴えなくするひっかき傷を受けやすく、そして容易に指紋により残された油が保持される。マグネシウムとアルミニウムの双方は、所望しない装飾的外観を呈し、すなわち、双方とも冴えない仕上がりになる。
【００２０】
他の一例において、構造物１００はポリマー、ガラス埋め込みプラスチック、又はセラミック、ナイロン、炭素繊維といった素材、又は前述の２つ以上の任意の組み合わせの材料から構成することができる。さらにもう１つの例として、構造物１００は金属（例えば、鋼、マグネシウム、アルミニウム）とプラスチック材料の両方を含むように構成されることが可能である。プラスチック材料はＲＦ信号の経路に適する「ウィンドウ」を提供してもよい。さらに、構造物１００はアセンブリ若しくは単一の部品を含んでもよい。
【００２１】
構造物１００のような非装飾構造物は、本発明の実施形態による装飾構造物を提供する装飾的な仕上げ処理を受けてもよい。図２はこのような装飾構造物の例示的な断面図を示す。示されるように、装飾構造物２００は非装飾構造物２１０と、クオリフィケーション層２２０と、電気めっきアルミニウム層２３０と、アルミニウム陽極酸化層２４０とを有する。各層の厚さは例示的であり、各層の厚さは変化してもよいことが理解されている。加えて、構造物２１０の厚さも変化してよい。
【００２２】
非装飾構造物２１０は図１の構造物１００との関連において前述したような任意の適する構造物を含むことができる。仮に非装飾構造物２１０が端部、貫通孔、空洞、ねじ穴、他の何かしらの特徴又はこれらの任意の組み合わせを含んでいたら、２２０、２３０、２４０のそれぞれの層はこれらの特徴に存在することができる。これは非装飾構造物２１０のそれぞれの特徴が審美的かつ機能的特性を提供する所望の装飾的な仕上げを有することを確実することができる。
【００２３】
クオリフィケーション層２２０はアルミニウム電気めっき処理のために非装飾構造物２１０の準備をさせる１つ以上の材料を含むことができる。例えば、クオリフィケーション層２２０はニッケル層を含むことができる。他の例として、クオリフィケーション層２２０は銅層と銅層の上面の上に配置されてもよいニッケル層を含むことができる。層２２０は、例えば浸漬浴（ＩＭＭＥＲＳＩＯＮ  ＢＡＴＨ）、電気めっき、無電解めっき、スパッタリング、若しくは物理的蒸着法（ＰＶＤ）を含む任意の適する方法を使用して構造物２１０に付与されてもよい。
【００２４】
クオリフィケーション層２２０は、電気めっきアルミニウム層２３０を結合する表面としてはたらき、そしてこのような層２３０は層２２０の輪郭と配置をなぞる（ＦＯＬＬＯＷ）ことができる。層２３０は層２２０の配置を模倣することができるので、所定の厚さの均一なコーティングを形成するように、層２３０は非装飾構造物２１０の上に配置されることは望ましい。厚さは５μｍ〜２０μｍの範囲であってよく、いくつかの実施形態ではだいたい１０μｍでありえる。均一な厚さを有することは望ましいことであるが、層２２０の厚さが全体にわたって変化してもよいことが理解されている。例えば層２２０は厚さにおいて数ミクロン変化してもよい。加えて、さらに層２２０の厚さは、覆われる特徴に応じて変化（例えば、１０μｍから２０μｍ）してもよいことが理解される。例えば、比較的広い平面の表面上の層２２０の厚さは、空洞若しくはねじが切られたインサートの上の層２２０の厚さに比較して大きくてよい。
【００２５】
層２２０のコーティングの均一性は、非装飾構造物２１０を露出させる隙間若しくは小さな穴が、存在しない又は実質的に存在しないようになり得る。層２２０の均一なコーティングは、電気めっきアルミニウム層２３０が連続的に構造物２１０全域に分配されることを確実にすることができる。
【００２６】
電気めっきアルミニウム層２３０は、クオリフィケーション層２２０の上面の上に電気めっきされたアルミニウム又は合金の層である。電気めっきは、溶液の中の金属イオンが電界によって移動され電極を覆うめっき方法である。溶液はトルエン又はイオン性液体であってここからアルミニウム塩を低減することができるイオン性液体の電解浴を含んでもよい。電極は構造物２１０と層２２０の組み合わせであってもよい。方法は、電圧、電流、温度、滞留時間、溶液の純度を含むさまざまなパラメータの制御によって調整されることができる。当然のことながら、電気めっきの処理のパラメータは構造物２１０の物理的特徴（例えば、形状）に応じて調整されてよい。例えば、層２３０は構造物２１０の端部においてより厚さがあってよい。他の例として、構造物２１０の曲面部分は曲面を補うようにアルミニウム又はアルミニウム合金を用いてめっきされてよい。
【００２７】
アルミニウム電気めっき層２３０は任意の適する厚さを有することができる。例えば層２３０の厚さは、１０〜１２０ミクロン、１０μｍ〜７５μｍ、１８μｍ〜２５μｍで変化することが可能である。ある実施形態においては、厚さは１０ミクロン、１８ミクロン、３３ミクロン、５０ミクロン、又は７５ミクロンであることができる。層２３０は表面の変化を防ぐために最大の厚さを超えないことが望ましいだろう。また、層２３０は、陽極酸化がされる前に層２３０の一部分を除去する処理工程に適応するために、及び層２３０の構造的信頼性を確実にするために、少なくとも最小限の厚さを有することが望ましいだろう。処理工程は、所望の結果（例えば、つや消し又は鏡面）を成し遂げるために層２３０の任意の適する量を除去してもよい。処理の工程は、つや消し表面を提供するために層２３０の一部をブラスト除去若しくはエッチング除去してもよい。当然のことながら、表面の仕上げ方法のパラメータは構造物２１０の物理的な特性（例えば、形状）に依存する調整をされてもよい。例えば、平らの表面から除去された層２３０の量は、急な曲面又は端部から除去された層２３０の量と異なっていてよい。加えて、又は代わりとして、処理する工程は、鏡面仕上げを提供するために層２３０の一部を旋盤若しくは研磨除去することができる。
【００２８】
いくつかの実施形態では、層２３０の１０μｍの最小の厚さは研磨をするために薄すぎるかもしれないが、ざらざらした若しくはつや消しの仕上げを得るために適しているかもしれない。他の例として、層２３０の１８μｍの最小の厚さは鏡面仕上げを成し遂げるために要求されてもよい。当然のことながら、ざらざらした若しくは鏡面仕上げを成し遂げるために要求される層２３０の最少の厚さは、構造物２１０において選択された材料に依存してもよい。例えば、電気めっきアルミニウム層の厚さは非装飾構造物の剛性に基づいてもよい。他の例として、ガラス製基質は、ひびわれを防ぐために鋼性基質よりも厚い層２３０を必要としてよい。
【００２９】
アルミニウムをによる電気めっきは、他の材料によるよりもむしろ、装飾的な魅力、所望の温度的品質、製造中の構造的な信頼性若しくは柔軟性、腐食抵抗性、を含むがこれらに限定されない特定の利益を、仕上げられた部品に対して提供できる。加えて、アルミニウムの柔らかい特性が活用でき（例えば、レーザーマーキング、エッチング、マシニングのうち少なくとも１つがアルミニウムめっき部分の上に行われることができる）、加工硬化材料はアルミニウムでめっきされることができ、非装飾部分はアルミニウムでめっきされるのに先行して最初に着色されてもよい。
【００３０】
陽極酸化されたアルミニウム層２４０は、電気めっきされたアルミニウム層２３０が陽極酸化された表面部分の層であってよい。陽極酸化は、アルミニウム層２３０の腐食抵抗性と表面硬度（例えば、傷を防ぐこと）を強めることができる。加えて、陽極酸化はアルミニウム層２３０に着色をすることができる。陽極酸化されたアルミニウム層２４０は任意の適する厚さを有することができる。いくつかの実施形態においては、層２３０は直流電流（ＤＣ）若しくは電流のパルス（例えば、パルス陽極酸化）によって陽極酸化されることができ、層２３０は少なくとも層２３０の表面の一部がアルミニウム酸化物に変換するように浸漬（例えば、硫酸の中に）されてもよい。いくつかの実施形態においては、アルミニウム酸化層の厚さは３５ミクロン以下であってよい。例えば、その厚さは約１０ミクロンであることができる。他の実施形態においては、その厚さは５〜３５ミクロン、１０〜３０ミクロン、１０〜２０ミクロンの範囲であることができる。そのため、層２３０は、十分な電気めっきされたアルミニウムが変換のために利用できるように、層２４０の所望の厚さより大きい最初の厚さを有する必要があってよい。
【００３１】
また当然のことながら、陽極酸化方法はくもりがかったアルミニウム酸化層を生じるので、このクリア性を改善するために工程が行われることができる。例えば、パルス陽極酸化が採用されると、電流のパルスはクリア性を改善することを成し遂げるように調整されることができる。加えて、付加的な処理工程（例えば、研磨とテクスチャリング）が層２４０にまた適用されてもよい。
【００３２】
図３は、本発明の実施形態による陽極酸化電気めっきアルミニウム表面を有する装飾構造物を製造するための例示的な方法を示す。工程３１０で開始して、非装飾構造物（例えば、非装飾構造物２１０）が提供されることができる。非装飾構造物は任意の適する形状又は構成であることが可能で、かつ、金属、プラスチック若しくはこれらの組み合わせから構成されることが可能である。適する非装飾構造物のための追加的な詳細については、上記の構造物１００の検討を参照。
【００３３】
工程３２０において、非装飾構造物は電気めっき工程のために処理若しくは準備されてもよい。いくつかの実施形態において、非装飾構造物の特定の部分又は範囲は、覆いをされた範囲が装飾的な仕上げがされないようにするための、覆いをされることができる。非装飾構造物は清掃されること（例えば、不純物、油、又は任意の酸化物の蓄積を除去すること）による準備がされてもよい。非装飾構造物はまた、クオリフィケーション層を受け入れることにより、準備がされることができる。もし所望するならば、非装飾構造物は、清掃する工程の前若しくは後に、研磨がされ若しくはテクスチャリングがされることができる。図２に関連して上記に述べたように、クオリフィケーション層は、ニッケル層又はニッケル層によって覆われる銅層を含んでもよい。例えば、ニッケル層は特定の光学的な特性（例えば、特定の輝き）を有していてもよい。また上記に検討したように、クオリフィケーション層は非装飾構造物のすべての所望する特徴を均一に覆ってもよい。もし所望するならば、クオリフィケーション層はまた研磨され、テクスチャリングされ、または１以上のリンス溶剤にさらされることができる。いくつかの実施形態において、クオリフィケーション層はさらに、適する材料によって覆われてもよい。
【００３４】
工程３３０において、処理された非装飾構造物はアルミニウムで電気めっきされてよい。いくつかの実施形態において、電気めっきの工程は、トルエン、イオン性液体、亜硫酸／硫酸アルミニウム、任意の他の適する材料のうちの少なくとも１つの使用を含んでもよい。所望の厚さの電気めっきアルミニウム層が非装飾物の上に配置された後、方法は工程３４０に進んでよい。工程３４０において、電気めっきアルミニウム層は所望の仕上げを得るために処理がされてよい。どのように電気めっきアルミニウム層が処理されたかに依存して、電気めっきアルミニウム層は例えば鏡面仕上がり又はつや消し仕上がりを呈することができる。
【００３５】
いくつかの実施形態において、電気めっきアルミニウム層は第一にブラスト処理及びエッチング処理（例えば、レーザーエッチング）のうち少なくとも１つによってテクスチャリングされてよく、そしてその後、表面が仕上げられる。表面仕上げは、例えば、ターゲット（ｔａｒｇｅｔｅｄ若しくはｔａｒｇｅｔｉｎｇ）処理を用いた電気めっきアルミニウムの局所的な処理を含んでもよい。任意のブラスト方法、エッチング（例えば、レーザーエッチング）、物理的覆い、任意の他の適する仕上げ方法のうちの少なくとも１つが、電気めっきアルミニウム層の表面の仕上げの一部として適用されてもよい。
【００３６】
工程３５０において、処理された電気めっきアルミニウム構造物は陽極酸化されてよい。陽極酸化工程は随意的に着色とシーリングとのうち任意のものを含むことができる。シーリングは、もし所望すればさらに電気めっきと陽極酸化とのうち少なくとも１つが陽極酸化層にされることを可能とするような、任意の適する材料の使用を含んでもよい。着色とシーリングとを含む実施形態においては、例えば、続く表面の仕上げはまた陽極酸化電気めっきアルミニウム層の任意の目に見える又は目に見えない部分に実施されてよい。このような陽極酸化層の表面の仕上げは、例えば、研磨、エッチング（例えば、グラフィックス、アートワークのうち少なくとも１つの）、彫刻、ＣＮＣフライス削り、ミクロパーホレーション穿孔（ｄｒｉｌｌｉｎｇ  ｍｉｃｒｏｐｅｒｆｏｒａｔｉｏｎ）のうち少なくとも１つを含む。続く工程３５０では、装飾的かつ機能的な特性を呈する陽極酸化電気めっきアルミニウム構造物が提供されてもよく、そして任意の他の構成要素が組み立て品の少なくとも一部を形成するように装飾構造物に取り付けられてもよい。
【００３７】
工程３１０、３２０、３３０、３４０、３５０のうちの１つ以上が酸素を欠いて制御された環境においてオートメーション化された機械によって行われてもよい。例えば、工程は窒素だけの大気中で実施されてもよい。追加的な工程は、本発明の本質から離れることなく追加されえることが、理解されている。例えば、清掃する工程は、工程３３０の完了後に追加されてもよい。他の例として、追加的なアルミニウムコーティングの工程が、非装飾構造物にアルミニウムで被覆するために用いられてもよい。追加的なアルミニウムのコーティング工程は、物理的蒸着、サーマルスプレー、若しくはコールドスプレーによって行われてもよい。このコーティング工程は電気めっき工程の前若しくは後に適用されてもよい。
【００３８】
いくつかの実施形態において、アルミニウム又はアルミニウム合金の基質若しくは構造物は、アルミニウム又はアルミニウム合金で電気めっきされることができる。図４は、本発明の実施形態による、アルミニウム構造物の上にアルミニウムめっきをされた装飾構造物の例示的な断面図を示す。図２の装飾構造物２００に似て、装飾構造物４００は非装飾アルミニウム構造物４１０、電気めっきアルミニウム層４２０、そして陽極酸化層４３０を含むことができる。しかし、装飾構造物４００はクオリフィケーション層（例えば、図２の層２２０）がなくてもよい。いくつかの実施形態において、アルミニウム基質の上にアルミニウムめっきを成し遂げる潜在的な困難性を克服するために、アルミニウム基質の上に存在する酸化層はまず、アルミニウムでアルミニウム構造物をめっきする前に、除去（例えば、酸素を欠いて密封された環境において）されてもよい。酸化層の存在を除去すると、アルミニウムはアルミニウム構造物の上にたいへん容易に電気めっきされえる。これは、製造費用の減少（例えば、クオリフィケーション層がもはや必要となくなる）をもたらすことができ、かつ、完成した装飾構造物の構造的完全性（例えば、クオリフィケーション層の腐食を避けることができる）を維持することができる。
【００３９】
図５は、アルミニウム構造物の上に陽極酸化電気めっきアルミニウム表面を有する装飾構造物を製造するための例示的な方法を示す。方法５００は工程５０２において開始してよい。工程５０４において、非装飾アルミニウム構造物（例えば、構造物４１０）は提供されてもよい。
【００４０】
工程５０６において、非装飾アルミニウム構造物の上に存在する酸化層（不図示）は除去されてよい。任意の適する化学的方法が、例えば、存在しえる任意の酸化層を除去するために、非装飾アルミニウム構造物の表面に適用されてよい。工程５０８において、酸化層は非装飾アルミニウム構造物から除去され、非装飾アルミニウム構造物はアルミニウムで電気めっきされてよい。図２に関連して上記に検討したように、当然のことながら、電気めっき処理の任意のパラメータ（例えば、電圧、電流、温度、そして浸漬時間）が電気めっきアルミニウム層の所望の厚さと質を産生させるために制御されることができる。いくつかの実施形態において、仕上げる方法は、工程５０８の後すぐに、電気めっきアルミニウム層（例えば、層４２０）のために所望する仕上げを成し遂げるため、行われることができる。例えば、どのように電気めっきアルミニウム層が処理されたのかに依存して、電気めっきアルミニウム層は鏡面仕上がり又はつや消し仕上がりを呈することができる。
【００４１】
不図示だが、工程５０８の後に、電気めっきアルミニウム構造物は陽極酸化されてもよい。いくつかの実施形態において、着色方法は着色効果を達成するために、陽極酸化の間に行われる。続く陽極酸化では、陽極酸化電気めっきアルミニウム表面を有する装飾構造物が提供されてもよい。
【００４２】
いくつかの実施形態において、電気めっき層（例えば、層４２０）の硬さが制御されることができる。例えば、非装飾構造物の電気めっきは、特定の微細粒組織（又は寸法）を有するアルミニウム若しくはアルミニウム合金溶液の第１の浴に非装飾構造物を浸漬することと、続いて、異なる微細粒組織（又は寸法）を有するアルミニウム若しくはアルミニウム合金溶液の第２の浴に電気めっき非装飾構造物を浸漬することを含む。他の例において、非装飾構造物は、混合された微細粒組織（又は混合された微細粒寸法）を有するアルミニウム若しくはアルミニウム合金溶液の浴に浸漬してもよい。特に、混合された微細粒組織（又は寸法）は、特定の微細粒組織（又は寸法）を有する第１のアルミニウム若しくはアルミニウム合金溶液を、異なる微細粒組織（又は寸法）を有する第２の溶液（例えば、アルミニウムの、又は任意の他の要素の適する種類の）に混合することによって産生されてもよい。この方法では、電気めっき層の表面の１つ以上の特性が、所望する構造的完全性を提供するために、（例えば、化学的に）調整されることができる。いくつかの実施形態では、電気めっきされるためのアルミニウム若しくはアルミニウム合金溶液は、微細粒の硬さの質を生み出すための１つ以上の添加物で調整されてもよい。当然のことながら、生じた電気めっき層が所望する硬さ品質を呈する限り、任意の適する材料の種類がアルミニウム若しくはアルミニウム合金溶液に添加するために使用されてよい。
いくつかの実施形態では、微細粒組織の厚さのよりよい制御を可能にするかもしれない９９．９９％の純アルミニウムが電気めっきに使われてもよい。例えば、様々なアルミニウムと添加物の浴が任意の適する方法において混合され、結果として得られる電気めっき層の微細粒組織の厚さを制御するために電気めっきに用いられてよい。図６は、本発明の実施形態による装飾構造物における少なくとも１つの電気めっき層の表面の例示的な断面図を示している。層６１０は、層６１０の構造的特性を少なくとも部分的に定義する微細粒６３０のパターンを含むことができる表面６２０を含むことができる。
【００４３】
図６Ａは、本発明の実施形態における、特定の微細粒組織を有する装飾構造物の電気めっき層と陽極酸化層の少なくとも１つの表面の、例示的な断面図を示している。装飾構造物６００ａの表面６２０ａは比較的大きい若しくは粗い微細粒組織を有する微細粒６３０ａのパターンを含むことができる。図６Ｂは、本発明の実施形態における、特定の微細粒組織を有する装飾構造物の電気めっき層と陽極酸化層の少なくとも１つの表面の、例示的な断面図を示している。装飾構造物６００ｂの表面６２０ｂは、微細粒６３０ａのパターンと比較すると、比較的小さい若しくは細かい微細粒組織を有する微細粒６３０ｂのパターンを含むことができる。
【００４４】
いくつかの実施形態では、電気めっき層、陽極酸化層のうち少なくとも１つは、それぞれが比較的異なる微細粒組織を有する微細粒の重なったパターンを含むように制御されてもよい。図６Ｃは、本発明の実施形態における、特定の微細粒組織を有する装飾構造物の電気めっき層と陽極酸化層の少なくとも１つの表面の、例示的な断面図を示している。装飾構造物６００ｃの表面６２０ｃは、比較的大きい若しくは粗い微細粒組織を有する微細粒６３０ｃの下部パターンと、比較的小さい若しくは細かい微細粒組織を有する微細粒６３２ｃの上部パターンとを含むことができる。図６Ｄは、本発明の一実施形態における、特定の微細粒組織を有する装飾構造物の電気めっき層と陽極酸化層の少なくとも１つの表面の、例示的な断面図を示している。装飾構造物６００ｄの表面６２０ｄは、層６１０ｃと比較すると、比較的小さい若しくは細かい微細粒組織を有する微細粒６３０ｄの下部パターンと、比較的大きい若しくは粗い微細粒組織を有する微細粒６３２ｄの上部パターンとを含むことができる。
【００４５】
いくつかの実施形態では、非装飾構造物は、選択的にめっきされた装飾構造物を供するために選択的に電気めっきされてもよい。これは非装飾構造物の選択した部分の上に所望の装飾的な外見を産することができる。図７は、本発明の実施形態による選択的に電気めっきされた装飾構造物の、例示的な断面図を示している。装飾構造物７００は非装飾構造物７１０、非めっき部分７２０、電気めっき部分７３０、及び電気めっき層７４０を含んでもよい。不図示だが、いくつかの実施形態では、装飾構造物７００はまた装飾構造物２００の層２２０に類似するクオリフィケーション層を含んでもよい。加えて、当然ながら、装飾構造物７００はさらに陽極酸化層（例えば、図２の層２４０に類似する）を含んでもよい。
【００４６】
図８は、本発明の実施形態による、選択的な電気めっきによる装飾構造物の製造のための例示的な方法を示している。方法８００は工程８０２において開始してよい。工程８０４において、非装飾構造物（例えば、構造物７１０）が提供されてもよい。工程８０６において、電気めっきされるべきでない（例えば、非めっき部分７２０）非装飾構造物の範囲はマスクされるかラミネートされるかをされてもよい。当然のことながら、非装飾構造物にマスク若しくはラミネートは、任意の適する材料の種類を使用してなされてもよい。工程８０８において、マスクされた若しくはラミネートされた非装飾構造物は電気めっき（例えば、アルミニウム若しくは任意の適する材料の種類で）されてもよい。非装飾構造物の一部をマスクされた若しくはラミネートされた状態で、その構造物の覆われていない部分（例えば電気めっき部分７３０）のみが工程８０８において電気めっきされてもよい。不図示だが、マスクの若しくはラミネートの材料は、覆われていない部分が完了する電気めっきの完了後、いかなる時に除去されてもよい。
【００４７】
いくつかの実施形態では、非装飾構造物は、材料の種類ごとに異なる仕上げが所望され得る材料の２以上の種類を含んでもよい。図９は、本発明の実施形態による、複数の基質を含む装飾構造物の例示的な断面図を示している。装飾構造物９００は、１つの材料の種類（例えばアルミニウム）の構造的部分９２０と他の１つの材料の種類（例えばセラミック）の構造的部分９３０により構成される非装飾構造物９１０と、電気めっき層９４０を含んでもよい。電気めっき層９４０は、構造的部分９２０の上を覆う第１の仕上げ部分９５０と、構造的部分９３０の上を覆う第２の仕上げ部分９６０を含んでもよい。不図示だが、いくつかの実施形態では、装飾構造物９００はまた装飾構造２００の層２２０に類似するクオリフィケーション層を含んでもよい。
【００４８】
図１０は、本発明の実施形態による、複数の基質を含む装飾構造物を製造するための例示的な方法を示している。方法１０００は工程１００２において開始してよい。工程１００４では、非装飾構造物（例えば、非装飾構造物９１０）が提供されてもよい。非装飾構造物は、１つの材料の種類である１以上の構造的部分（例えば、構造的部分９２０）と他の１つの材料の種類である１以上の構造的部分（例えば、構造的部分９３０）を含んでもよい。
【００４９】
工程１００６において、非装飾構造物は電気めっき層を形成するために電気めっきをされてもよい。電気めっき層の直下にある非装飾構造物の特性に依存して、電気めっき層の一部分は電気めっき層の他の部分とは異なる特性を有してもよい。いくつかの実施形態において、工程１００６の後、電気めっき層は表面仕上げをされてもよい。非装飾構造物の異なる部分における異なる材料特性のため、１つの種類の材料の１つ以上の構造的部分（例えば、構造的部分９２０）に配置される電気めっき層の１つ以上の部分（例えば、第１の仕上げ部分９５０）の特性は、他の１つの種類の材料の１つ以上の構造的部分（例えば、構造的部分９３０）に配置される電気めっき層の１つ以上の部分（例えば、第２の仕上げ部分９６０）の特性と異なってもよい。例えば、非装飾構造物が１つ以上のアルミニウム部分と１つ以上のセラミック部分を含んでいたら、表面仕上げの電気めっき層は、アルミニウム部分上に配置される電気めっき層の一部にはつや消しを呈する仕上がりが生じ、セラミック部分上に配置される電気めっき層の一部にはクリアな仕上がりが生じてよい。
【００５０】
いくつかの実施形態では、非装飾構造物には、表面の質感、色のうち少なくとも１つの所望のパターンを含む仕上げられた装飾構造物を提供するために、めっき及び陽極酸化が１回以上（例えば２回）行われてもよい。例えば、非装飾構造物は第１の電気めっき層を形成するために電気めっき（例えばアルミニウムで）されてもよい。第１の電気めっき層はそして、第１の電気めっき層の上に第１の陽極酸化層を形成するために陽極酸化をされてもよく、第１の電気めっき層の一部と第１の陽極酸化層の一部はそれぞれ除去されてもよい。結果として、第１の電気めっき層と第１の陽極酸化層残りの部分の中には凹部が作られ、第２の電気めっき層は凹部の中に形成されてもよい。第２の陽極酸化層は第２の電気めっき層の上に形成されてもよく、その結果、２重の陽極酸化がされた装飾構造物となる。このような２重の陽極酸化方法は、製造中に非装飾構造物の一部に覆いをする必要をなくすだろう。図１１は、本発明の実施形態による２重陽極酸化された装飾構造物の例示的な断面図を示している。装飾構造物１１００は非装飾構造物１１１０、第１の電気めっき層部分１１２０（例えばアルミニウムの）、第１の陽極酸化層部分１１３０、第２の電気めっき層部分１１５０、第２の陽極酸化層部分１１６０を含んでもよい。不図示だが、いくつかの実施形態では、装飾構造物１１００はまた１つ以上の装飾構造物２００の層２２０に類似するクオリフィケーション層を含んでもよい。装飾構造物１１００は電気めっき層と陽極酸化層の特定のパターンを有することが示されているが、当然のことながら、これら層ごとの任意の適する設計若しくはパターンが２重陽極酸化で成し遂げられてよい。
【００５１】
図１２は、本発明の実施形態による、２重の陽極酸化による装飾構造物を製造するための例示的な方法を示している。方法１２００は工程１２０２において開始してよい。方法１２０４において、非装飾構造物（例えば、非装飾構造物１１１０）が提供されてもよい。
【００５２】
工程１２０６において、非装飾構造物は、電気めっき層（例えば、第１の電気めっき層部分１１２０と、不図示の１つ以上の他の第１の電気めっき層部分）を形成するために電気めっき（例えば、アルミニウムで）される。いくつかの実施形態では、仕上げの方法は、所望の電気めっき層の仕上げを達成するために工程１２０６の後にすぐ実施されることができる。例えば、どのように電気めっきアルミニウム層が処理されたかに依存して、電気めっきアルミニウム層は鏡面仕上がり又はつや消し仕上がりを呈することができる。
【００５３】
工程１２０８において、電気めっきされた構造物は、陽極酸化層（例えば、第１の陽極酸化層部分１１３０と、不図示の１つ以上の他の第１の陽極酸化層部分）を形成するために陽極酸化をされてもよい。いくつかの実施形態において、着色方法は着色効果を達成するために、陽極酸化１２０８の間に行われる。
【００５４】
工程１２１０において、陽極酸化電気めっき構造物は陽極酸化電気めっき構造物の一部を除去されるための処理がされてもよい。結果として、陽極酸化電気めっき構造物の残ったものは、装飾構造物の製造のさらなる工程の間に使用するための覆いとして機能してもよい。調整は、例えば、１つ以上の凹部（不図示、だが第２の電気めっき層部分１１５０と第２の陽極酸化層部分１１６０によって少なくとも部分的に占められてよい）を作るために、第１の陽極酸化層（例えば、第１の陽極酸化層の部分１１３０以外の第１の陽極酸化層の部分（不図示））と、電気めっき層（例えば、第１の電気めっき層部分１１２０以外の第１の電気めっき層部分（不図示））の１つ以上の部分を切断（例えばレーザーエッチングを介して）することを、含むことができる。
【００５５】
工程１２１２において、調整された陽極酸化電気めっき構造物は、さらに１つ以上の第２の電気めっき層（例えば、電気めっき層部分１１５０）を形成するための電気めっきをされてもよい。この第２の電気めっき層は所望の仕上げを達成するために処理されてよい。工程１２１４において、陽極酸化方法は第２の電気めっき構造物の上に行われてもよい。陽極酸化処理１２１４は、任意的に着色を含んでもよい。工程１２１４に続いて、訴求を備えた装飾的特性及び機能的特性を有する２重の陽極酸化電気めっき構造物が提供されてもよい。
【００５６】
いくつかの実施形態では、第１の陽極酸化工程１２０６の間に行われる着色方法は、第２の陽極酸化工程１２１２の間に行われる着色方法に用いた着色剤の色とは異なる着色剤の色を用いてもよい。当然のことながら、工程１２１０は工程１２０６の後に何度でも行われてもよい（例えば、電気めっき層の表面の仕上げの前に）。さらに、第１の電気めっき層は、第２の電気めっき層を形成した材料と異なる材料により形成されてもよい。例えば、第２の電気めっき層がニッケルにより形成されてもよいのに対して、第１の電気めっき層はアルミニウムにより形成されてもよい。
【００５７】
図１３は、本発明の実施形態による最小限の厚さを有する電気めっきアルミニウム層を備える装飾構造物を製造するための例示的な方法を示す。方法１３００は工程１３０２において開始してよい。工程１３０４において、非装飾構造物（例えば、非装飾構造物２１０）が提供されてもよい。
【００５８】
工程１３０６において、非装飾構造物はアルミニウムで電気めっきされてもよい。図２に関連して上記で述べたように、電気めっきアルミニウム層は、陽極酸化をされる前に電気めっきアルミニウム層の一部を除去する処理工程に適応することと、構造的信頼性を確実にすることとのために、最小限の厚さを有することが望ましいだろう。そして、工程１３０６の電気めっきは、電気めっきアルミニウム層が最小限の厚さを有するような非装飾構造物の電気めっきを含んでもよい。図２に関連して上記で述べたように、当然のことながら、ざらざらの又は鏡面のいかなる仕上げをも成し遂げるために要求される電気めっきアルミニウム層の最小限の厚さは、非装飾構造物の種類に依存してもよいことが理解されるだろう。例えば、電気めっきアルミニウム層の厚さは非装飾構造物の剛性に基づいてもよい。他の例として、ガラス製基質は、ひびわれを防ぐために鋼性基質よりも厚い層２３０を必要としてよい。
【００５９】
工程１３０８において、電気めっきアルミニウム層は表面仕上げをされてもよい。例えば、電気めっきアルミニウム層の１０μｍの最小限の厚さは研磨するには薄すぎるであろうが、ざらざらした仕上げを成されるために必要とされてもよい。他の例として、層２３０の１８μｍの最小限の厚さは鏡面仕上げを成されるために、要求されてもよい。工程１３１０において、表面仕上げをされた電気めっきアルミニウム層は陽極酸化をされてもよい。いくつかの実施形態において、着色方法は着色効果を達成するために、陽極酸化１３１０の間に行われることができる。
【００６０】
不図示だが、いくつかの実施形態において、電気めっきアルミニウム層は別個の複数の層で非装飾構造物の上に配置させることができる。例えば、電気めっきアルミニウム層の厚さを制御するために、粗い電気めっきアルミニウム層と細かい電気めっきアルミニウム層が別々に配置されてもよい。粗い電気めっきアルミニウム層は、細かい電気めっきアルミニウム層がその後に粗い層の上に付与されてもよいアルミニウムの基礎の層として機能するために第１に非装飾構造物の上に付与されてよい。いくつかの実施形態において、粗い層ではなく、細かい層が、最初に非装飾構造物の上に付与されてよい。
【００６１】
図１４は、ユーザに対して可視情報を表示するための例示的な電子装置１４００の概略図である。電子デバイス１４００は、ユーザがどこに移動してもディスプレイアセンブリに可視情報を提供するように構成された、どのような持ち運び可能型、移動可能型、又は、手持ち型電子機器であってもよい。代わりに、電子デバイス１４００は全く持ち運び可能ではなくてもよいが、代わりに概して備え付けであってもよい。電子デバイス１４００は、これらに限定されるのではないが、音楽プレーヤー、ビデオプレーヤー、静止画プレーヤー、ゲームプレーヤー、他のメディアプレーヤー、音楽レコーダー、映画若しくはビデオカメラ若しくはレコーダー、スチールカメラ、その他のメディアレコーダ、ラジオ、医療機器、家庭用電気器具、輸送車両用機器、楽器、計算器、携帯電話、他の無線通信装置、パーソナルデジタルアシスタント、リモートコントロール、ポケットベル、コンピュータ（例えば、デスクトップ、ラップトップ、タブレット、サーバなど）、モニター、テレビ、ステレオ機器、セットアップボックス、セットトップボックス、ブームボックス、モデム、ルータ、キーボード、マウス、スピーカー、プリンター、およびこれらの組み合わせを含むことができる。
いくつかの実施形態において、電子装置１４００は、単一の機能（例えば、画像コンテンツの表示に専用の装置）を実行してもよく、そして、他の実施形態において、電子装置１４００は、複数の機能（例えば、画像コンテンツの表示と、音楽の再生と、電話の呼の送信及び受信とをする装置）を実行してもよい。
【００６２】
電子デバイス１４００は、ハウジング１４０１、プロセッサ又は制御回路１４０２、メモリ１４０４、通信回路１４０６、電源１４０８、入力コンポーネント１４１０及びディスプレイアセンブリ１４１２を含んでもよい。電子デバイス１４００はまた、デバイス１４００の様々な他の構成要素に対して、それらから、若しくはそれらとの間で、データの伝達と電力の伝達とのうち少なくとも１つを含むデータ伝達経路を提供することができるバス１４０３を含んでもよい。いくつかの実施形態において、電子装置１４００の１つ又は複数の構成要素は組み合わせられ又は省略されてもよい。また、電子装置１４００は、図１４に組み合わせられ又は含まれない他の結合要素を含んでもよい。簡潔にするために、各構成要素のうち１つのみが図１に示されている。
【００６３】
メモリ１４０４は、例えばハードドライブ、フラッシュメモリ、読み出し専用メモリ（「ＲＯＭ」）のような永続メモリ、ランダムアクセスメモリのような半永続メモリ（「ＲＡＭ」）、ストレージコンポーネント、任意の他の適切な記憶構成要素の種類、若しくは任意のこれらの組み合わせを含む１つ以上の記憶媒体を含んでもよい。メモリ１４０４は、電子デバイス用途のために一時的にデータを格納するために使用されるメモリの一つ又は複数の異なる種類であってもよいキャッシュメモリを含んでもよい。メモリ１４０４は、メディアデータ（例えば、音楽、画像、ビデオファイル）、（例えば、デバイス１４００の機能を実現するための）ソフトウェア、ファームウェア、好みの情報（例えば、メディア再生の好み）、ライフスタイルの情報（例えば、食べ物の好み）、運動情報（例えば、運動監視装置によって得られた情報）、取引情報（例えば、クレジットカード情報等の情報）、無線接続情報（例えば、装置１４００が無線接続を確立することを可能にし得る情報）、加入情報（例えば、ポッドキャスト若しくはテレビ番組、又はユーザが加入している他のメディアを追跡する情報）と、連絡先情報（例えば、電話番号、電子メールアドレス）、暦情報、任意の他の適切なデータ、又は任意のこれらの組み合わせを格納してもよい。
【００６４】
通信回路１４０６は、任意の適切な通信プロトコルを使用して１つ以上の他の電子機器若しくはサーバと通信することをデバイス１４００に可能にするために提供されてもよい。例えば、通信回路１４０６は、Ｗｉ−Ｆｉ（登録商標）（例えば、８０２．１１プロトコル）、イーサネット（登録商標）、ブルートゥース（登録商標）、高周波システム（例えば、９００ＭＨｚ帯、２．４ＧＨｚ帯、および５．６ＧＨｚの通信システム）、赤外線、伝送制御プロトコル／インターネットプロトコル（「ＴＣＰ／ＩＰ」）（例えば、ＴＣＰ／ＩＰ層のそれぞれで使用されるプロトコルのいずれか）、ハイパーテキスト転送プロトコル（「ＨＴＴＰ」）、ビットトレント（登録商標）、ファイル転送プロトコル（「ＦＴＰ」）、リアルタイム転送プロトコル（「ＲＴＰ」）、リアルタイムストリーミングプロトコル（「ＲＴＳＰ」）、セキュアシェルプロトコル（「ＳＳＨ」）、他の通信プロトコル、又は任意のこれらの組み合わせをサポートしてもよい。通信回路１４０６はまた、装置１４００に、電気的に別の装置（例えば、コンピュータ又は付属装置）に結合されることと、無線又は有線接続のどちらかを介して他の装置と通信可能にすることと、を可能にする回路を含むことができる。
【００６５】
電源１４０８は、デバイス１４００の１つ以上の構成要素に電力を供給してもよい。いくつかの実施形態において、電源１４０８は、電力グリッド（例えば、装置１４００が、デスクトップコンピュータのような持ち運び可能な装置ではない場合など）に結合することができる。いくつかの実施形態において、電源１４０８は、電力を供給するための１つ又は複数のバッテリ（例えば、デバイス１４００が携帯電話のような持ち運び可能な装置である場合）を含むことができる。他の例として、電源１４０８は、天然資源（例えば、１つ又は複数の太陽電池を用いた太陽光発電）から電力を生成するように構成されることができる。
【００６６】
１つ以上の入力操作構成要素１４１０は、ユーザに装置１４００と対話すること若しくは協調することを可能にするために提供されてもよい。例えば、入力操作構成要素１４１０は、これらに限定されるのではないが、トラックパッド、ダイヤル、クリックホイール、スクロールホイール、タッチスクリーン、１つ以上のボタン（例えば、キーボード）、マウス、ジョイスティック、トラックボール、およびこれらの組み合わせを含む様々な形式を取ることができる。例えば、入力操作構成要素１４１０は、マルチタッチスクリーンを含んでもよい。各入力操作構成要素１４１０は、装置１４００の操作に関連付けられたコマンドを選択又は発行するための１つ以上の専用の制御機能を提供するように構成されることができる。
【００６７】
電子装置１４００は、装置１４００のユーザに情報（例えば、テキスト形式、グラフィック形式、音声形式、触覚形式のうちの少なくとも１つの情報）を提示できる１つ以上の出力操作構成要素を含んでもよい。電子装置１４００の出力操作構成要素は、これらに限定されるのではないが、オーディオスピーカー、ヘッドフォン、オーディオラインアウト、視覚的なディスプレイ、アンテナ、赤外線ポート、ランブラー（ｒｕｍｂｌｅｒｓ）、振動、又はこれらの組み合わせを含む、様々な形式をとってもよい。
【００６８】
例えば、電子装置１４００は、出力操作構成要素としてディスプレイアセンブリ１４１２を含んでもよい。ディスプレイ１４１２は、装置１４００のユーザに可視情報を提示するためのディスプレイ又はインタフェースの任意の適切な種類を含んでもよい。いくつかの実施形態では、ディスプレイ１４１２は、装置１４００に埋め込まれた、又は装置１４００（例えば、リムーバブル表示）に結合されたディスプレイを含んでもよい。ディスプレイ１４１２は、例えば、液晶ディスプレイ（「ＬＣＤ」）、発光ダイオード（「ＬＥＤ」）ディスプレイ、有機発光ダイオードディスプレイ（「ＯＬＥＤ」）、表面伝導型電子放出ディスプレイ（「ＳＥＤ」）、カーボンナノチューブディスプレイ、ナノクリスタルディスプレイ、ディスプレイの任意の他の適切なタイプ、又はこれらの組み合わせを含んでもよい。若しくは、ディスプレイ１４１２は、例えばビデオプロジェクター、ヘッドアップディスプレイ、又は三次元（例えば、ホログラフィック）ディスプレイのような、電子装置１４００から離れた表面上にコンテンツの表示を提供するための移動可能なディスプレイ又は投影システムを含んでもよい。他の例として、ディスプレイ１４１２は、デジタル又は機械的なビューファインダを含んでもよい。いくつかの実施形態では、ディスプレイ１４１２は、コンパクトデジタルカメラ、一眼レフカメラ、又は任意の他の適切な静止若しくはビデオカメラで見られる種類のビューファインダを含むことができる。
【００６９】
しばしば、１つ以上の入力操作構成要素と１つ以上の出力操作構成要素が、Ｉ／Ｏインタフェースと（例えば、入力操作構成要素１４１０及びディスプレイ１４１２がＩ／Ｏインタフェース１４１１と）集合的に呼ばれてもよいことが留意されるべきである。また、入力操作構成要素１４１０とディスプレイ１４１２はしばしば、例えば、表示画面のユーザのタッチを通して入力情報を受信してもよく、かつ、また同じディスプレイスクリーンを介してユーザに視覚情報を提供してもよい、単一のＩ／Ｏ構成要素であってもよいことにまた留意されるべきである。
【００７０】
装置１４００のプロセッサ１４０２は、装置１４００によって提供される多くの機能と他の回路の動作とを制御してもよい。例えば、プロセッサ１４０２は、入力操作構成要素１４１０から入力信号を受信するか、ディスプレイアセンブリ１４１２に出力信号を駆動するかのうち少なくとも一方をしてもよい。プロセッサ１４０２は、入力操作構成要素１４１０を介して受信した命令若しくはデータが出力操作構成要素（例えば、ディスプレイ１４１２）を介してユーザに情報が提供される方法をどのように操作しうるかを決定するために、ユーザインタフェースプログラム（例えば、メモリ１４０４又は他の装置若しくはサーバに格納されたプログラム）をロードしてもよい。例えば、プロセッサ１４０２は、ディスプレイ１４１２によってユーザに提示される可視情報の視野角を制御してもよく、若しくは視野角を変更することをディスプレイ１４１２に指示してもよい。
【００７１】
電子デバイス１４００はまた、破片又は装置１４００外側にある質を低下させる他の力から保護するための、装置１４００の構成要素の１つ以上を少なくとも部分的に取り囲むことができるハウジング１４０１を供されてもよい。いくつかの実施形態では、１つ又は複数の構成要素が自身のハウジングの中に供されてもよい（例えば、入力操作構成要素１４１０は、自身のハウジングの中に供されていてもよいプロセッサ１４０２と無線若しくは有線通信をしてもよい、自身のハウジングの中にある独立するキーボード若しくはマウスであってもよい）。ハウジング１４０１のすべて又は一部分が、例えば、本発明の実施形態による陽極酸化電気めっきアルミニウム仕上げを有する仕上げをされることができる。
【００７２】
本発明の実施形態は例示の目的で提示されたのであり、限定するものではない。
【図１】
0005764679.tif 000002
【図２】
0005764679.tif 000003
【図３】
0005764679.tif 000004
【図４】
0005764679.tif 000005
【図５】
0005764679.tif 000006
【図６】
0005764679.tif 000007
【図６Ａ】
0005764679.tif 000008
【図６Ｂ】
0005764679.tif 000009
【図６Ｃ】
0005764679.tif 000010
【図６Ｄ】
0005764679.tif 000011
【図７】
0005764679.tif 000012
【図８】
0005764679.tif 000013
【図９】
0005764679.tif 000014
【図１０】
0005764679.tif 000015
【図１１】
0005764679.tif 000016
【図１２】
0005764679.tif 000017
【図１３】
0005764679.tif 000018
【図１４】
0005764679.tif 000019